(57)【要約】      （修正有）【課題】耐摩耗性に優れ、フィブリル化の発生を抑制できるポリエステル系繊維及び製造方法並びにポリエステル系繊維を用いたパイル布帛の提供。【解決手段】ポリエチレンテレフタレートと第１ポリエステル樹脂又は第２ポリエステル樹脂を含有し、第１ポリエステル樹脂が、グリコール成分としてエチレングリコール及びシクロヘキサンジメタノールを含んでいるコポリエステル樹脂、グリコール成分としてシクロヘキサンジメタノール及びテトラメチルシクロブタンジオールを含んでいるコポリエステル樹脂、ポリカーボネート樹脂から選ばれた少なくとも１種のポリエステル樹脂であり、第２ポリエステル樹脂がＰＴＴ、ＰＢＴ、ＰＥＮから選ばれた少なくとも１種のポリエステル樹脂であるポリエステル系繊維１。第１ポリエステル樹脂又は第２ポリエステル樹脂の含有量が１〜４０％であるポリエステル繊維。【選択図】図１
2017145536.tif 000002
【特許請求の範囲】
【請求項１】
ポリエチレンテレフタレートと第１ポリエステル樹脂又は第２ポリエステル樹脂を含有し、前記第１ポリエステル樹脂は、グリコール成分としてエチレングリコール及びシクロヘキサンジメタノールを含んでいるコポリエステル樹脂、グリコール成分としてシクロヘキサンジメタノール及びテトラメチルシクロブタンジオールを含んでいるコポリエステル樹脂、ポリカーボネート樹脂からなる群より選ばれた少なくとも１種のポリエステル樹脂であり、前記第２ポリエステル樹脂はＰＴＴ（ポリトリメチレンテレフタレート）、ＰＢＴ（ポリブチレンテレフタレート）、ＰＥＮ（ポリエチレンナフタレート）からなる群より選ばれた少なくとも１種のポリエステル樹脂であることを特徴とするポリエステル系繊維。
【請求項２】
前記ポリエステル系繊維中における前記第１ポリエステル樹脂又は前記第２ポリエステル樹脂の含有割合が１％〜４０％である請求項１に記載のポリエステル系繊維。
【請求項３】
前記ポリエステル系繊維の断面形状が異形度１．０〜４．０の異形形状である請求項１又は２に記載のポリエステル系繊維。
【請求項４】
前記ポリエステル系繊維の単糸繊度が１デシテックス〜１００デシテックスである請求項１〜３のいずれか１項に記載のポリエステル系繊維。
【請求項５】
請求項１〜４のいずれか１項に記載のポリエステル系繊維を構成繊維の少なくとも一部に用いて構成されたパイル布帛。
【請求項６】
ポリエチレンテレフタレートと第１ポリエステル樹脂又は第２ポリエステル樹脂を混合させる混合工程と、紡糸糸を得る紡糸工程とを含み、前記第１ポリエステル樹脂は、グリコール成分としてエチレングリコール及びシクロヘキサンジメタノールを含んでいるコポリエステル樹脂、グリコール成分としてシクロヘキサンジメタノール及びテトラメチルシクロブタンジオールを含んでいるコポリエステル樹脂、ポリカーボネート樹脂からなる群より選ばれた少なくとも１種のポリエステル樹脂であり、前記第２ポリエステル樹脂はＰＴＴ（ポリトリメチレンテレフタレート）、ＰＢＴ（ポリブチレンテレフタレート）、ＰＥＮ（ポリエチレンナフタレート）からなる群より選ばれた少なくとも１種のポリエステル樹脂であることを特徴とするポリエステル系繊維の製造方法。
【請求項７】
前記ポリエステル系繊維中における前記第１ポリエステル樹脂又は前記第２ポリエステル樹脂の含有割合が１％〜４０％である請求項６に記載のポリエステル系繊維の製造方法。
【請求項８】
前記紡糸工程後に、６０℃〜１８０℃に設定された延伸ローラーを用いて前記紡糸糸を２．０倍〜５．０倍に延伸する延伸工程をさらに含む請求項６又は７に記載のポリエステル系繊維の製造方法。
【発明の詳細な説明】
【技術分野】
【０００１】
本発明は、ポリエステル系繊維及びその製造方法並びに該ポリエステル系繊維を用いて製造され、耐摩耗性に優れ、フィブリル化の発生を抑制したパイル布帛に関する。
【背景技術】
【０００２】
カーペット、ダストコントロールマット等のパイル布帛に求められる性能はその用途によって様々で、防音性、防汚性、抗菌性、防ダニ性、吸音性、断熱性、消臭性、防滑性、クッション性等の機能性を要求されたり、カーペット本来の特性である色や柄、風合いやタッチ感、ボリューム感、踏み心地といった人の感性に及ぶ要求まで様々な要求がなされている。
【０００３】
また、パイル布帛に用いられる繊維としては、ナイロン系繊維、ポリエステル系繊維及びポリプロピレン系繊維等が挙げられる。ポリエステル系繊維はナイロン系繊維に比べて耐摩耗性に劣っている。特に、カーペットのような強い摩擦を受ける用途では、ポリエステル系繊維は繊維のフィブリル化が急速に進行する問題が生じる。このフィブリル化によりカーペットの表面にゴミがたまり易くなり、汚れ易くなる問題が生じるほか、フィブリル化した繊維が淡色化を生じ、見掛け上耐光堅牢度が低下したような状況を示す問題がある。
【０００４】
このような状況に対応するために、例えば、特許文献１では、手触り足触りが良好でしかも耐久性が良く、ヘタリ難い、激しいスポーツやインテリア等に好適に用いられる人工芝生、カーペットが提案されている。
【特許文献１】特開平８−２９１５０６号公報
【発明の開示】
【発明が解決しようとする課題】
【０００５】
しかしながら、特許文献１の人工芝生及びカーペットは、ナイロン６とナイロン６６の共重合体でパイルが構成されていることを特徴とするものであって、ポリエステル系繊維の発明ではありません。さらに、カーペットのような強い摩擦を受ける用途では、耐摩耗性に優れたポリエステル系繊維が求められている。
【０００６】
本発明は、かかる技術的背景を鑑みてなされたものであって、耐摩耗性に優れると共に、フィブリル化の発生を抑制することができるポリエステル系繊維及びその製造方法並びに該ポリエステル系繊維を用いたパイル布帛を提供することを目的とする。
【課題を解決するための手段】
【０００７】
前記目的を達成するために、本発明は以下の手段を提供する。
【０００８】
[１] ポリエチレンテレフタレートと第１ポリエステル樹脂又は第２ポリエステル樹脂を含有し、前記第１ポリエステル樹脂は、グリコール成分としてエチレングリコール及びシクロヘキサンジメタノールを含んでいるコポリエステル樹脂、グリコール成分としてシクロヘキサンジメタノール及びテトラメチルシクロブタンジオールを含んでいるコポリエステル樹脂、ポリカーボネート樹脂からなる群より選ばれた少なくとも１種のポリエステル樹脂であり、前記第２ポリエステル樹脂はＰＴＴ（ポリトリメチレンテレフタレート）、ＰＢＴ（ポリブチレンテレフタレート）、ＰＥＮ（ポリエチレンナフタレート）からなる群より選ばれた少なくとも１種のポリエステル樹脂であることを特徴とするポリエステル系繊維
【０００９】
[２] 前記ポリエステル系繊維中における前記第１ポリエステル樹脂又は前記第２ポリエステル樹脂の含有割合が１％〜４０％である前項１に記載のポリエステル系繊維。
【００１０】
[３] 前記ポリエステル系繊維の断面形状が異形度１．０〜４．０の異形形状である前項１又は２に記載のポリエステル系繊維。
【００１１】
[４] 前記ポリエステル系繊維の単糸繊度が１デシテックス〜１００デシテックスである前項１〜３のいずれか１項に記載のポリエステル系繊維。
【００１２】
[５] 前項１〜４のいずれか１項に記載のポリエステル系繊維を、パイル布帛を構成するパイル繊維の少なくとも一部に用いて構成されたパイル布帛。
【００１３】
[６] ポリエチレンテレフタレートと第１ポリエステル樹脂又は第２ポリエステル樹脂を混合させる混合工程と、紡糸糸を得る紡糸工程とを含み、前記第１ポリエステル樹脂は、グリコール成分としてエチレングリコール及びシクロヘキサンジメタノールを含んでいるコポリエステル樹脂、グリコール成分としてシクロヘキサンジメタノール及びテトラメチルシクロブタンジオールを含んでいるコポリエステル樹脂、ポリカーボネート樹脂からなる群より選ばれた少なくとも１種のポリエステル樹脂であり、前記第２ポリエステル樹脂はＰＴＴ（ポリトリメチレンテレフタレート）、ＰＢＴ（ポリブチレンテレフタレート）、ＰＥＮ（ポリエチレンナフタレート）、からなる群より選ばれた少なくとも１種のポリエステル樹脂であることを特徴とするポリエステル系繊維の製造方法。
【００１４】
[７] 前記ポリエステル系繊維中における前記第１ポリエステル樹脂又は前記第２ポリエステル樹脂の含有割合が１％〜４０％である前項６に記載のポリエステル系繊維の製造方法。
【００１５】
[８] 前記紡糸工程後に、６０℃〜１８０℃に設定された延伸ローラーを用いて前記紡糸糸を２．０倍〜５．０倍に延伸する延伸工程をさらに含む前項６又は７に記載のポリエステル系繊維の製造方法。
【発明の効果】
【００１６】
[１]の発明では、ポリエチレンテレフタレートと第１ポリエステル樹脂又は第２ポリエステル樹脂を含有し、第１ポリエステル樹脂は、グリコール成分としてエチレングリコール及びシクロヘキサンジメタノールを含んでいるコポリエステル樹脂、グリコール成分としてシクロヘキサンジメタノール及びテトラメチルシクロブタンジオールを含んでいるコポリエステル樹脂、ポリカーボネート樹脂からなる群より選ばれた少なくとも１種のポリエステル樹脂であり、第２ポリエステル樹脂はＰＴＴ（ポリトリメチレンテレフタレート）、ＰＢＴ（ポリブチレンテレフタレート）、ＰＥＮ（ポリエチレンナフタレート）からなる群より選ばれた少なくとも１種のポリエステル樹脂であるから、耐摩耗性に優れ、フィブリル化の発生を抑制することができる。
【００１７】
[２]の発明では、ポリエステル系繊維中における第１ポリエステル樹脂又は第２ポリエステル樹脂の含有割合が１％〜４０％であるから、フィブリル化の発生をより抑制することができる。
【００１８】
[３]の発明では、ポリエステル系繊維の断面形状が異形度１．０〜４．０の異形形状であるから、嵩高性が付与することができると共に、フィブリル化の発生をさらに抑制することができる。
【００１９】
[４]の発明では、ポリエステル系繊維の単糸繊度が１デシテックス〜１００デシテックスであるから、パイル布帛用のパイル糸として使用することができると共に、フィブリル化の発生をより一層抑制することができる。
【００２０】
[５]の発明では、前項１〜４のいずれか１項に記載のポリエステル系繊維を、パイル布帛を構成するパイル繊維の少なくとも一部に用いているから、フィブリル化の発生を抑制したパイル布帛を得ることができる。
【００２１】
[６]の発明では、ポリエチレンテレフタレートと第１ポリエステル樹脂又は第２ポリエステル樹脂を混合させる混合工程と、紡糸糸を得る紡糸工程とを含み、第１ポリエステル樹脂は、グリコール成分としてエチレングリコール及びシクロヘキサンジメタノールを含んでいるコポリエステル樹脂、グリコール成分としてシクロヘキサンジメタノール及びテトラメチルシクロブタンジオールを含んでいるコポリエステル樹脂、ポリカーボネート樹脂からなる群より選ばれた少なくとも１種のポリエステル樹脂であり、第２ポリエステル樹脂はＰＴＴ（ポリトリメチレンテレフタレート）、ＰＢＴ（ポリブチレンテレフタレート）、ＰＥＮ（ポリエチレンナフタレート）からなる群より選ばれた少なくとも１種のポリエステル樹脂であることを特徴とするポリエステル系繊維の製造方法であるから、耐摩耗性に優れ、フィブリル化の発生を抑制することができるポリエステル系繊維を製造することができる。
【００２２】
[７]の発明では、ポリエステル系繊維中における第１ポリエステル樹脂又は第２ポリエステル樹脂の含有割合が１％〜４０％であるから、フィブリル化の発生をさらに抑制することができる。
【００２３】
[８]の発明では、紡糸工程後に、６０℃〜１８０℃に設定された延伸ローラー群を用いて紡糸糸を２．０倍〜５．０倍に延伸する延伸工程をさらに含むから、糸に実用強伸度を付与し、且つ、安定な操業をすることができる。
【図面の簡単な説明】
【００２４】
【図１】本発明の製造方法で得られるポリエステル系繊維の一例を示す断面図である。
【発明を実施するための最良の形態】
【００２５】
本発明のポリエステル系繊維について詳しく説明する。本発明のポリエステル系繊維は、ポリエチレンテレフタレートと第１ポリエステル樹脂又は第２ポリエステル樹脂を含有し、前記第１ポリエステル樹脂は、グリコール成分としてエチレングリコール及びシクロヘキサンジメタノールを含んでいるコポリエステル樹脂、グリコール成分としてシクロヘキサンジメタノール及びテトラメチルシクロブタンジオールを含んでいるコポリエステル樹脂、ポリカーボネート樹脂からなる群より選ばれた少なくとも１種のポリエステル樹脂であり、前記第２ポリエステル樹脂はＰＴＴ（ポリトリメチレンテレフタレート）、ＰＢＴ（ポリブチレンテレフタレート）、ＰＥＮ（ポリエチレンナフタレート）からなる群より選ばれた少なくとも１種のポリエステル樹脂であることを特徴とする。
【００２６】
ポリエステル系繊維は、ポリエチレンテレフタレートと第１ポリエステル樹脂又は第２ポリエステル樹脂を含有しており、ポリエチレンテレフタレート（ＰＥＴ）が必須成分である。ポリエステル系繊維中に、第１ポリエステル樹脂又は第２ポリエステル樹脂のいずれか一方が含有していれば良い。なお、ポリエチレンテレフタレートはテレフタル酸とエチレングリコールの脱水縮合により作られ、エステル結合が連なっているポリエステルのことである。
【００２７】
前記第１ポリエステル成分は、非晶性のポリエステル樹脂等が挙げられ、グリコール成分としてエチレングリコール及びシクロヘキサンジメタノールを含んでいるコポリエステル樹脂、グリコール成分としてシクロヘキサンジメタノール及びテトラメチルシクロブタンジオールを含んでいるコポリエステル樹脂、ポリカーボネート樹脂からなる群より選ばれた少なくとも１種のポリエステル成分であることが好ましい。中でもグリコール成分としてエチレングリコール及びシクロヘキサンジメタノールを含んでいるコポリエステル樹脂を用いることがより好ましい。この場合、ポリエチレンテレフタレートに非晶性のポリエステル樹脂を混合させることで結晶化度を下げることができ、フィブリル化の発生を抑制することができる。
【００２８】
前記グリコール成分としてエチレングリコール及びシクロヘキサンジメタノールを含んでいるコポリエステル樹脂としては、特に限定されるものではないが、テレフタル酸とエチレングリコールでエステル結合を形成した部分と、テレフタル酸とシクロヘキサンジメタノールでエステル結合を形成した部分のブロックコポリマーであることが好ましく、中でもＰＥＴＧ樹脂であることがより好ましい。
【００２９】
前記グリコール成分としてシクロヘキサンジメタノール及びテトラメチルシクロブタンジオールを含んでいるコポリエステル樹脂としては、特に限定されるものではないが、テレフタル酸とシクロヘキサンジメタノールでエステル結合した部分と、テレフタル酸とテトラメチルシクロブタンジオールでエステル結合を形成した部分のブロックコポリマーであることが好ましい。
【００３０】
前記第２ポリエステル成分は、結晶性のポリエステル樹脂等が挙げられ、ＰＴＴ（ポリトリメチレンテレフタレート）、ＰＢＴ（ポリブチレンテレフタレート）、ＰＥＮ（ポリエチレンナフタレート）からなる群より選ばれた少なくとも１種のポリエステル成分であることが好ましい。この場合、前記第２ポリエステル成分はエステル交換反応を起こすことで結晶化度を下げることができるため、フィブリル化の発生を抑制することができる。
【００３１】
前記ポリエステル系繊維中における前記第１ポリエステル樹脂又は前記第２ポリエステル樹脂の含有割合が１％〜４０％であることが好ましい。１％以上とすることでフィブリル化の発生を抑制することができ、４０％未満とすることで安定した紡糸操業性を得ることができる。中でも５％〜２０％であることがより好ましい。
【００３２】
前記ポリエステル系繊維の断面形状が異形度１．０〜４．０の異形形状であることが好ましい。異形度を１．０以上とすることで嵩高性を付与することができ、４．０未満とすることでフィブリル化の発生を抑制することができる。中でも１．０〜２．５であることがより好ましい。前記ポリエステル系繊維の断面形状の異形度は、次のようにして求めた。即ち、得られた単糸を切断した後、光学顕微鏡を用いて単糸を構成する繊維の断面形状に対する外接円の直径Ｂと内接円の直径Ａをそれぞれ測定して、異形度＝Ｂ／Ａ
上式にて求めた（図１参照）。
【００３３】
前記ポリエステル系繊維の単糸繊度が１デシテックス〜１００デシテックスであることが好ましい。単糸繊度を１デシテックス以上とすることでパイル布帛のパイル糸として使用することができ、１００デシテックス以下とすることでフィブリル化の発生を抑制することができる。中でも２デシテックス〜５０デシテックスであることがより好ましい。
【００３４】
前記ポリエステル系繊維を、パイル布帛を構成するパイル繊維の少なくとも一部に用いていることが好ましい。中でも前記ポリエステル系繊維を５０％以上用いることがより好ましく、さらに前記ポリエステル系繊維を１００％用いることが特に好ましい。この場合、耐摩耗性に優れると共に、フィブリル化の発生を抑制することができるパイル布帛を得ることができる。
【００３５】
次に、ポリエステル系繊維の製造方法について、詳しく説明する。本発明のポリエステル系繊維の製造方法は、ポリエチレンテレフタレートと第１ポリエステル樹脂又は第２ポリエステル樹脂を混合させる混合工程と、紡糸糸を得る紡糸工程とを含み、前記第１ポリエステル樹脂は、グリコール成分としてエチレングリコール及びシクロヘキサンジメタノールを含んでいるコポリエステル樹脂、グリコール成分としてシクロヘキサンジメタノール及びテトラメチルシクロブタンジオールを含んでいるコポリエステル樹脂、ポリカーボネート樹脂からなる群より選ばれた少なくとも１種のポリエステル樹脂であり、前記第２ポリエステル樹脂はＰＴＴ（ポリトリメチレンテレフタレート）、ＰＢＴ（ポリブチレンテレフタレート）、ＰＥＮ（ポリエチレンナフタレート）からなる群より選ばれた少なくとも１種のポリエステル樹脂であることを特徴とする。
【００３６】
［混合工程］
ポリエチレンテレフタレート（ＰＥＴ）と第１ポリエステル樹脂又は第２ポリエステル樹脂を混合させ、ポリエステル混合原料を得る。本発明の効果を妨げない範囲であれば、添加剤（酸化防止剤、紫外線吸収剤、着色剤等）を混合させても良い。
【００３７】
［溶融紡糸工程］
前記ポリエステル混合原料を溶融紡糸する。
【００３８】
前記溶融紡糸の際の紡糸孔の形状は、特に限定されるものではないが、例えば、丸孔形状、異形形状等が挙げられ、中でも異形形状であることが好ましい。
【００３９】
前記溶融紡糸時の紡糸温度は２６５℃〜２８５℃に設定するのが好ましい。前記紡糸時の紡糸冷却風の風速は０．５ｍ／秒〜１．０ｍ／秒に設定するのが好ましい。前記紡糸冷却風（空気）の温度は１５℃〜２０℃に設定するのが好ましく、前記紡糸冷却風（空気）の湿度は６０％〜８０％に設定するのが好ましい。前記紡糸時のドラフト率は９０〜１５０に設定するのが好ましい。
【００４０】
［延伸工程］
前記溶融紡糸により得られた繊維を延伸してポリエステル系繊維を得る。
【００４１】
前記延伸の際の延伸倍率は２．０倍〜５．０倍の範囲に設定するのが好ましい。２．０倍以上の延伸倍率で延伸することで、糸に実用強伸度を付与することができ、５．０倍以下の延伸倍率で延伸することで安定な操業性を維持することができる。中でも、延伸倍率は２．５倍〜４．０倍に設定するのがより好ましい。
【００４２】
前記延伸の際の延伸ローラー群の温度は、６０℃〜１８０℃に設定するのが好ましい。ローラー群の中の延伸の前段ローラーである予熱ローラーは６０℃以上の温度で糸条を加熱することで安定に延伸することができ、後段ローラーである延伸熱セットローラーは１８０℃以下の温度で延伸熱セットすることでパイル布帛製造工程での使用及びパイル布帛としての使用に耐え得る糸を得ることができる。中でも、延伸ローラー群の温度は８０℃〜１６０℃に設定するのがより好ましい。
【００４３】
なお、糸に捲縮性を付与する場合には、捲縮装置を通過させて糸条に嵩高性を付与するようにしてもよい。なお、この嵩高性付与工程は省略することもできる。
【００４４】
なお、本発明のポリエステル系繊維の製造方法は、上記例示の実施形態のものに特に限定されるものではなく、請求の範囲内であれば、その精神を逸脱するものでない限りいかなる設計的変更をも許容するものである。
【実施例】
【００４５】
次に、本発明の具体的実施例について説明するが、本発明はこれら実施例のものに特に限定されるものではない。
【００４６】
＜実施例１＞
ポリエチレンテレフタレート（ＰＥＴ）を８０％と、第１ポリエステル樹脂としてＰＥＴＧを２０％の割合で混合し溶融紡糸を行った。延伸倍率は３．０倍、延伸ローラーの前段ローラー温度は８０℃、後段ローラー温度は１７０℃とし、繊維断面形状は異形度２．０のトライローバルの嵩高性マルチフィラメントを得た。この嵩高性マルチフィラメントをカーペット用のパイル糸として、タフト装置を用いて、ゲージ：１／８（２．５４ｃｍ／８本）、ステッチ：４２本／１０ｃｍ、パイル長：６．０ｍｍ、パイル目付：１０００ｇ／ｍ２のレベルカットのカーペットを織り、カーペット裏面にはＳＢＲ系ラテックスを１００ｇ／ｍ２の重量（乾燥後）で塗布し、乾燥を行い、カーペットを得た。
【００４７】
＜実施例２＞
第１ポリエステル樹脂を含有せず、第２ポリエステル樹脂をＰＢＴに設定した以外は、実施例１と同様にして、カーペットを得た。
【００４８】
＜実施例３＞
第１ポリエステル樹脂を含有せず、第２ポリエステル樹脂をＰＴＴに設定した以外は、実施例１と同様にして、カーペットを得た。
【００４９】
＜実施例４＞
第１ポリエステル樹脂を含有せず、第２ポリエステル樹脂をＰＢＴ３０％に設定し、ポリエチレンテレフタレート（ＰＥＴ）の含有割合を７０％に設定した以外は、実施例１と同様にして、カーペットを得た。
【００５０】
＜実施例５＞
第１ポリエステル樹脂を含有せず、第２ポリエステル樹脂をＰＢＴ３％に設定し、ポリエチレンテレフタレート（ＰＥＴ）の含有割合を９７％に設定した以外は、実施例１と同様にして、カーペットを得た。
【００５１】
＜比較例１＞
第１ポリエステル樹脂及び第２ポリエステル樹脂を含有せず、ポリエチレンテレフタレート（ＰＥＴ）を１００％に設定した以外は、実施例１と同様にして、カーペットを得た。
【００５２】
＜比較例２＞
ポリエチレンテレフタレート（ＰＥＴ）及び第１ポリエステル樹脂を含有せず、第２ポリエステル樹脂をＰＴＴ１００％設定した以外は、実施例１と同様にして、カーペットを得た。
【００５３】
＜比較例３＞
ポリエチレンテレフタレート（ＰＥＴ）及び第２ポリエステル樹脂を含有せず、第１ポリエステル樹脂をＰＥＴＧ１００％に設定した以外は、実施例１と同様にして、カーペットを得た。
【００５４】
【表１】
2017145536.tif 000003
【００５５】
＜耐摩耗性の評価法＞
ＪＩＳ  Ｌ  １０９６．８．１９．Ｃ法（テーバー形法）−２０１０に規定のテーバー型摩耗試験機を用いて評価した。即ち、摩耗輪Ｈ−１８を使用し、この摩耗輪に９．８Ｎの荷重をかけ試験台を３００回回転させて試験片を摩耗させ、その摩耗状態を目視により評価した。評価基準として、摩耗の非常に少ないものを「◎」、摩耗の少ないものを「○」、摩耗がある程度あるものを「△」、摩耗が多いものを「×」とし、「○」以上を合格とした。
【００５６】
＜フィブリル化の評価法＞
ＪＩＳ  Ｌ  ０８４９−２０１３に規定する学振型摩擦試験機を用いて、摩擦子としてＳＢＲゴムシート（株式会社十川ゴム製、厚さ１ｍｍ）を使用し、摩擦子を荷重２Ｎで１００ｍｍ間を毎分３０回往復の速度で１０００回往復させる。１０００回往復させた後、実体顕微鏡を用いて摩擦面のパイル糸を観察し、パイル糸のフィブリル化の発生量を確認した。フィブリル化現象は、パイル糸に繊維軸方向での亀裂や剥離が起こっている事でフィブリル化とし、具体的には、実体顕微鏡観察での一視野に発生しているフィブリル個数をカウントした。下記評価基準に基づいてフィブリル化を評価し、「○」以上を合格とした。
評価基準
「◎」・・・フィブリル個数が０個  
「○」・・・フィブリル個数が１個以上３個未満
「△」・・・フィブリル個数が３個以上１０個未満
「×」・・・フィブリル個数が１０個以上
【００５７】
表１から明らかなように、本発明の実施例１〜３のカーペットは、耐摩耗性により優れると共に、フィブリル化が全く発生しなかった。実施例４〜５のカーペットは、耐摩耗性に優れると共に、フィブリル化の発生が抑制されていた。
【００５８】
これに対して、比較例１は、耐摩耗性が悪く、フィブリル化が多く発生した。比較例２は、耐摩耗性が劣っており、フィブリル化が多く発生した。比較例３は耐摩耗性が劣っており、フィブリル化が発生した。
【産業上の利用可能性】
【００５９】
本発明に係るポリエステル系繊維は、例えば、歩行頻度の高い商業施設やオフィスビル等に使用されるタイルカーペットやロールカーペット、また、商業施設等の出入り口に敷設され、砂塵や汚れ等の施設内への侵入を防止する事を目的とするダストコントロールマットとして好適である。
【符号の説明】
【００６０】
１…ポリエステル系繊維
Ａ…単糸を構成する繊維の断面形状に対する内接円の直径
Ｂ…単糸を構成する繊維の断面形状に対する外接円の直径
【図１】
2017145536.tif 000004